(57)【特許請求の範囲】
【請求項１】
発光部に第一封止部および第二封止部が連設された高圧放電ランプに、始動補助部材が設けられた始動補助部材付高圧放電ランプであって、
前記始動補助部材は、
一端部が、前記第一封止部の表面に近接配置され、他端部が、第二封止部に封止されている放電電極に電気的に接続された金属線と、
金属線の前記一端部の表面と、前記第一封止部の表面において前記金属線の一端部が近接配置されている部位との少なくとも一方に密着して薄膜状に形成された、前記第一封止部よりも高い比誘電率を有する誘電体層と
を有し、
前記誘電体層は、前記第一封止部の表面よりも表面粗さが粗い
ことを特徴とする始動補助部材付高圧放電ランプ。
【請求項２】
前記第一封止部がガラス材料からなり、
前記誘電体層は、前記第一封止部の表面に一部が融着しているガラス部材と、当該ガラス部材の残部内に混在する、前記第一封止部よりも高い比誘電率を有する材料の粉体とを含む
ことを特徴とする、請求項１に記載の始動補助部材付高圧放電ランプ。
【請求項３】
前記第一封止部は柱状をなし、
前記誘電体層は、前記第一封止部の周方向に連続するリング状に形成されている
ことを特徴とする、請求項２に記載の始動補助部材付高圧放電ランプ。
【請求項４】
前記誘電体層の厚みは、前記発光部に近いほど薄い
ことを特徴とする、請求項２に記載の始動補助部材付高圧放電ランプ。
【請求項５】
前記誘電体層は、表面に略周期的模様を有する
ことを特徴とする、請求項２に記載の始動補助部材付高圧放電ランプ。
【請求項６】
前記誘電体層は、少なくとも前記粉体とガラスフリットと有機バインダーと有機溶剤とを混練したペーストを、前記第一封止部の表面に塗布して焼成することにより形成されている
ことを特徴とする、請求項２に記載の始動補助部材付高圧放電ランプ。
【請求項７】
前記誘電体層は、前記第一封止部の表面に付着する、前記第一封止部よりも高い比誘電率を有する材料の粉体からなる
ことを特徴とする、請求項１に記載の始動補助部材付高圧放電ランプ。
【請求項８】
前記粉体は、平均粒径が５μｍ〜１０μｍである
ことを特徴とする、請求項７に記載の始動補助部材付高圧放電ランプ。
【請求項９】
前記誘電体層は、少なくとも前記粉体と有機溶剤とを混合したスラリーを、前記第一封止部の表面に塗布して乾燥させることにより形成されている
ことを特徴とする、請求項７に記載の始動補助部材付高圧放電ランプ。
【請求項１０】
前記第一封止部が石英ガラスで構成されており、
前記粉体がチタン化合物を含んで構成されている
ことを特徴とする、請求項２及び７の何れかに記載の始動補助部材付高圧放電ランプ。
【請求項１１】
前記チタン化合物は、酸化チタン、チタン酸バリウム、チタン酸ストロンチウムの内の１種以上である
ことを特徴とする、請求項１０に記載の始動補助部材付高圧放電ランプ。
【請求項１２】
前記誘電体層は、前記第一封止部よりも高い比誘電率を有する材料が、前記金属線の一端部に堆積した薄膜からなる
ことを特徴とする、請求項１に記載の始動補助部材付高圧放電ランプ。
【請求項１３】
前記薄膜は、前記金属線の一端部に物理気相堆積を用いて形成されている
ことを特徴とする、請求項１２に記載の始動補助部材付高圧放電ランプ。
【請求項１４】
前記第一封止部が石英ガラスで構成されており、
前記薄膜がソーダガラス、酸化チタン、チタン酸バリウム、チタン酸ストロンチウム、五酸化タンタルの内の１種以上を含んで構成されている
ことを特徴とする、請求項１２に記載の始動補助部材付高圧放電ランプ。
【請求項１５】
発光部に第一封止部および第二封止部が連設された高圧放電ランプに、始動補助部材である金属線が設けられた始動補助部材付高圧放電ランプの製造方法であって、
前記第一封止部よりも高い比誘電率を有する粉体を含み、前記第一封止部の表面よりも表面粗さが粗い誘電体層を、前記第一封止部の表面の一部に密着した薄膜状に形成するステップと、
前記金属線の一端部を、第二封止部に封止されている放電電極に電気的に接続させ、前記金属線の他端部を、前記第一封止部の表面に形成された前記誘電体層に近接配置させるステップと
を含むことを特徴とする始動補助部材付高圧放電ランプの製造方法。
【請求項１６】
発光部に第一封止部および第二封止部が連設された高圧放電ランプに、始動補助部材である金属線が設けられた始動補助部材付高圧放電ランプの製造方法であって、
前記第一封止部よりも高い比誘電率を有する材料を金属線の一端部の表面に堆積させ、前記一端部の表面に密着した薄膜状の誘電体層を形成するステップと、
金属線の他端部を、第二封止部に封止されている放電電極に電気的に接続させ、金属線の前記一端部を、前記第一封止部の表面に近接配置させるステップと
を含むことを特徴とする始動補助部材付高圧放電ランプの製造方法。
【発明の詳細な説明】
【技術分野】
【０００１】
本発明は、始動補助部材付高圧放電ランプに関し、特に始動補助部材付高圧放電ランプの耐久性を向上させる技術に関する。
【背景技術】
【０００２】
液晶プロジェクタやＤＬＰ（Ｄｉｇｉｔａｌ  Ｌｉｇｈｔ  Ｐｒｏｃｅｓｓｉｎｇ）プロジェクタ等の画像表示装置等において、メタルハライドランプやキセノンランプや高圧水銀ランプ等の高圧放電ランプが利用されている。
高圧放電ランプは、放電空間を内包する略球状の発光部に対し、一対の封止部が連設された、石英ガラス製の外囲器を有する。各封止部の内部には、金属箔の長手方向両端部に、放電電極と外部リード線が設けられている。
【０００３】
従来より、高圧放電ランプにおいては、放電開始電圧の低減が要求されている。高圧放電ランプの放電開始電圧が高いと点灯回路は放電開始電圧を超える印加電圧を発生する必要があるために、その高電圧発生回路に大型のトランスや高耐圧の電子部品等を用いなければならない。また高電圧がかかっているケーブルやコネクタ等、ならびにその周辺部品には絶縁のための十分な配慮が必要になる。それらが、点灯回路を含むランプシステムの小型化や低価格化を図る上での大きな障害となるためである。
【０００４】
高圧放電ランプの放電開始電圧を低減させる方策として、特許文献１では、一方の封止部から露出した外部リード線にワイヤー状の近接導体の一端部を接続し、筒状の部材に成形した誘電体を他方の封止部に外嵌し、近接導体の他端部を誘電体部材表面に接触するように配設した構成の始動補助技術が開示されている。
始動補助部材として近接導体と筒状の誘電体部材とを用いる上述の構成では、始動時に外部リード線に電圧を印加することで、一対の放電電極間で生じる放電に先立ち、近接導体の他端部と誘電体部材表面との接触点近傍でコロナ放電（電子放出）が生じる。このコロナ放電によって発生する紫外線（ＵＶ）が照射された放電電極の表面では、光電効果により電子（光電子）が放出される。これにより、放電開始が促され、放電開始電圧の低減が図られるものである。
【先行技術文献】
【特許文献】
【０００５】
【特許文献１】ＷＯ２０１２／０９０３４４
【発明の概要】
【発明が解決しようとする課題】
【０００６】
しかしながら、誘電体部材と、当該誘電体部材を封止部に固定するために用いられるセメント等の固着剤とでは熱膨張率に差がある。
特に、誘電体部材は、コロナ放電によって発生する紫外線が発光部内の放電電極に好適に照射されるように、発光部に近い位置に固定することが望まれるが、このような位置は点灯時に高温に曝される部位である。そのため、点灯、消灯を繰り返すことで経時劣化により、誘電体部材と固着剤とが剥離することが危惧される。
【０００７】
このように、始動補助部材として筒状の誘電体部材を固着剤を用いて封止部に外嵌固定した始動補助部材付高圧放電ランプにおいては、耐久性の面で未だ改良の余地が存在する。
本発明は上記課題に鑑みてなされたものであって、従来に比べて耐久性に優れる始動補助部材付高圧放電ランプの提供を目的とする。
【課題を解決するための手段】
【０００８】
上記目的を達成するために、本発明の一態様にかかる始動補助部材付高圧放電ランプは、発光部に第一封止部および第二封止部が連設された高圧放電ランプに、始動補助部材が設けられた始動補助部材付高圧放電ランプであって、前記始動補助部材は、一端部が、前記第一封止部の表面に近接配置され、他端部が、第二封止部に封止されている放電電極に電気的に接続された金属線と、金属線の前記一端部の表面と、前記第一封止部の表面において前記金属線の一端部が近接配置されている部位との少なくとも一方に密着して薄膜状に形成された、前記第一封止部よりも高い比誘電率を有する誘電体層と
を有することを特徴とする。
【発明の効果】
【０００９】
上記態様にかかる始動補助部材付高圧放電ランプは、金属線の一端部や第一封止部の表面に密着して薄膜状の誘電体層が形成されるため、誘電体層の形成部位で金属線の一端部や第一封止部に対して、別途固着剤を使用する必要がない。そのため、高温に曝される部位で固着剤が経時劣化することによる不具合が生じない。従って、始動補助部材付高圧放電ランプの耐久性を向上させることができる。
【図面の簡単な説明】
【００１０】
【図１】実施の形態１に係る始動補助部材付高圧放電ランプを用いたランプユニット１の構成を示す一部断面図である。
【図２】高圧放電ランプ１０の構成を示す正面図である。
【図３】（ａ）は第一封止部１０１Ａの周方向に連続するリング状に形成された誘電体層２０を示す斜視図であり、（ｂ）は第一封止部１０１Ａの外表面において、周方向の半周程度を覆うように誘電体層２０を形成する変形例を示す斜視図であり、（ｃ）は第一封止部１０１Ａの外表面において、金属線２１の端部２１ａが近接配置される部位にパッチ状に誘電体層２０を形成する他の変形例を示す斜視図である。
【図４】（ａ）は実施の形態１に係る誘電体層２０の構成を示す断面図であり、（ｂ）は変形例に係る誘電体層２０Ａの構成を示す断面図である。
【図５】（ａ）は実施の形態１の誘電体層２０と金属線２１の端部２１ａとの接触を示す要部拡大正面図であり、（ｂ）は端部２１ａを先鋭に加工した金属線と誘電体層２０とを接触させた変形例を示す要部拡大正面図であり、（ｃ）は端部２１ａを誘電体層２０の表面に略直角に突き立てるように接触させた変形例を示す要部拡大正面図であり、（ｄ）は誘電体層２０の表面との間に間隔をあけて端部２１ａを近接配置した変形例を示す要部拡大正面図である。
【図６】（ａ）は誘電体層２０の形成に用いる印刷製版３００の一例を示す図であり、（ｂ）〜（ｃ）はスクリーン印刷装置により第一封止部１０１Ａに誘電体ペーストを印刷する工程を説明する模式断面図である。
【図７】（ａ）は実施の形態２に係る誘電体層２０Ｂの構成を示す斜視図であり、（ｂ）は実施の形態２に係る誘電体層２０Ｂの断面図であり、（ｃ）は実施の形態２の変形例に係る誘電体層２０Ｂの構成を示す斜視図であり、（ｄ）は実施の形態２の変形例に係る誘電体層２０Ｂの断面図である。
【図８】（ａ）は実施の形態２に係る端部２１ａの配設を示す要部拡大正面図であり、（ｂ）は実施の形態２の変形例に係る端部２１ａの配設を示す要部拡大正面図である。
【図９】実施の形態３に係るランプユニット１Ａの構成を示す一部断面図である。
【図１０】実施の形態１のランプユニット１と点灯回路からなるランプシステム（画像表示装置）の構成例を示す図である。
【発明を実施するための形態】
【００１１】
（発明の一態様の概要）
本発明は、従来に比べて耐久性に優れる始動補助部材付高圧放電ランプの提供を目的とする。
本発明の第１態様である始動補助部材付高圧放電ランプは、発光部に第一封止部および第二封止部が連設された高圧放電ランプに、始動補助部材が設けられた始動補助部材付高圧放電ランプであって、前記始動補助部材は、一端部が、前記第一封止部の表面に近接配置され、他端部が、第二封止部に封止されている放電電極に電気的に接続された金属線と、金属線の前記一端部の表面と、前記第一封止部の表面において前記金属線の一端部が近接配置されている部位との少なくとも一方に密着して薄膜状に形成された、前記第一封止部よりも高い比誘電率を有する誘電体層とを有する。
【００１２】
上記の構成によれば、金属線の一端部や第一封止部の表面に密着して薄膜状の誘電体層が形成されるため、誘電体層の形成部位で金属線の一端部や第一封止部に対して、別途固着剤を使用する必要がない。そのため、高温に曝される部位で固着剤が経時劣化することによる不具合が生じない。従って、始動補助部材付高圧放電ランプの耐久性を向上させることができる。
【００１３】
また、筒状の誘電体部材を封止部に外嵌し固着剤を用いて固定した従来の始動補助部材付高圧放電ランプでは、その組み立てにおいて、誘電体部材を外嵌する工程や、固着剤を塗布する工程が必要であったが、上記態様にかかる始動補助部材付高圧放電ランプでは、金属線の一端部や第一封止部の表面に誘電体層が形成されているため、これらの工程が必要なく、生産性に優れている。
【００１４】
また、本発明の第２態様は第１態様において、前記第一封止部がガラス材料からなり、前記誘電体層は、前記第一封止部の表面に一部が融着しているガラス部材と、当該ガラス部材の残部内に混在する、前記第一封止部よりも高い比誘電率を有する材料の粉体とを含むよう構成してもよい。
上記本発明の第２態様の構成によれば、ガラス材料からなる第一封止部を基材として、その表面にガラス部材が融着するよう形成されるため、高い耐久性を得ることができる。
【００１５】
また、本発明の第３態様は第２態様において、前記第一封止部は柱状をなし、前記誘電体層は、前記第一封止部の周方向に連続するリング状に形成されているよう構成してもよい。
上記本発明の第３態様の構成によれば、誘電体層が第一封止部の周方向に連続してリング状に覆うように形成されているため、金属線を高圧放電ランプに取り付ける工程において、一端部を第一封止部の表面に配設する位置は高圧放電ランプの周方向に回転依存性がなく、組み立てが容易である。
【００１６】
また、本発明の第４態様は第２態様において、前記誘電体層の厚みを、前記発光部に近いほど薄く構成してもよい。
紫外線を吸収するような材料で粉体が構成されていると、コロナ放電によって生じた紫外線は誘電体層の透過中に大幅に減衰することになる。上記本発明の第４態様の構成によれば、発光部側で膜厚が薄くなるよう誘電体層が形成されていることで、誘電体層を透過して発光部方向へ向かう紫外線の減衰量が抑えられ、紫外線が放電電極に良好に照射される。
【００１７】
また、本発明の第５態様は第２態様において、前記誘電体層は、前記第一封止部の表面よりも表面粗さが粗いよう構成してもよい。
上記本発明の第５態様の構成によれば、誘電体層の表面に金属線の一端部は引掛りやすく、第一封止部の表面に金属線の一端を配する場合に比して、始動補助部材付高圧放電ランプの構造が安定する。
【００１８】
また、本発明の第６態様は第２態様において、前記誘電体層は、表面に略周期的模様を有するよう構成してもよい。
上記本発明の第６態様の構成によれば、誘電体層の表面に金属線の一端部が引掛りやすくなり、始動補助部材付高圧放電ランプの構造が安定する。
また、本発明の第７態様は第２態様において、前記誘電体層は、少なくとも前記粉体とガラスフリットと有機バインダーと有機溶剤とを混練したペーストを、前記第一封止部の表面に塗布して焼成することにより形成されるよう構成してもよい。
【００１９】
上記本発明の第７態様の構成によれば、第一封止部の表面にガラス部材が融着した誘電体層を形成することができる。
また、本発明の第８態様は第１態様において、前記誘電体層は、前記第一封止部の表面に付着する、前記第一封止部よりも高い比誘電率を有する材料の粉体からなるよう構成してもよい。
【００２０】
上記本発明の第８態様の構成によれば、粉体自体が第一封止部の表面に付着しているため、固着剤によって固定する必要がなく、始動補助部材付高圧放電ランプの耐久性を向上させることができる。
また、本発明の第９態様は第８態様において、前記粉体は、平均粒径が５μｍ〜１０μｍであるよう構成してもよい。
【００２１】
上記本発明の第９態様の構成によれば、粉体を分子間力により第一封止部の表面に吸着させることができ、固着剤による固定の必要がない。
また、本発明の第１０態様は第８態様において、前記誘電体層は、少なくとも前記粉体と有機溶剤とを混合したスラリーを、前記第一封止部の表面に塗布して乾燥させることにより形成されるよう構成してもよい。
【００２２】
上記本発明の第１０態様の構成によれば、第一封止部の表面に粉体が付着した誘電体層を形成することができる。
また、本発明の第１１態様は第２態様および第８態様の何れかにおいて、前記第一封止部が石英ガラスで構成されており、前記粉体がチタン化合物を含んで構成されていてもよい。
【００２３】
また、本発明の第１２態様は第１１態様において、前記チタン化合物は、酸化チタン、チタン酸バリウム、チタン酸ストロンチウムの内の１種以上であるよう構成してもよい。
上記本発明の第１１態様および第１２態様の構成によれば、電圧印加時に誘電体層に豊富な電荷を蓄積させることができ、低い印加電圧でコロナ放電およびこれによる紫外線を発生させることができる。
【００２４】
また、本発明の第１３態様は第１態様において、前記誘電体層は、前記第一封止部よりも高い比誘電率を有する材料が、前記金属線の一端部に堆積した薄膜からなるよう構成してもよい。
上記本発明の第１３態様の構成によれば、金属線の一端部を基材として、その表面に誘電体材料が堆積した薄膜として誘電体層が形成されるため、誘電体層を固着剤によって固定する必要がなく、始動補助部材付高圧放電ランプの耐久性を向上させることができる。
【００２５】
さらに、誘電体層が金属線の一端部に形成されていることで、一端部を第一封止部の表面に配設する位置は高圧放電ランプの周方向に回転依存性がない。そのため、金属線を高圧放電ランプに取り付ける工程の作業が容易である。
また、本発明の第１４態様は第１３態様において、前記薄膜は、前記金属線の一端部に物理気相堆積を用いて形成されるよう構成してもよい。
【００２６】
上記本発明の第１４態様の構成によれば、金属線の一端に誘電体材料を堆積させて誘電体層を形成することができる。
また、本発明の第１５態様は第１３態様において、前記第一封止部が石英ガラスで構成されており、前記薄膜がソーダガラス、酸化チタン、チタン酸バリウム、チタン酸ストロンチウム、五酸化タンタルの内の１種以上を含んで構成されるよう構成してもよい。
【００２７】
上記本発明の第１５態様の構成によれば、電圧印加時に誘電体層に豊富な電荷を蓄積させることができ、低い印加電圧でコロナ放電およびこれによる紫外線を発生させることができる。
本発明の第１６態様である始動補助部材付高圧放電ランプの製造方法は、発光部に第一封止部および第二封止部が連設された高圧放電ランプに、始動補助部材である金属線が設けられた始動補助部材付高圧放電ランプの製造方法であって、前記第一封止部よりも高い比誘電率を有する粉体を含む誘電体層を、前記第一封止部の表面の一部に密着した薄膜状に形成するステップと、前記金属線の一端部を、第二封止部に封止されている放電電極に電気的に接続させ、前記金属線の他端部を、前記第一封止部の表面に形成された前記誘電体層に近接配置させるステップとを含む。
【００２８】
上記本発明の第１６態様の製造方法によれば、薄膜状の誘電体層を第一封止部の表面に密着して形成するため、第一封止部に対して別途固着剤で誘電体層を固定する必要がない。そのため、第１６態様の製法により製造した始動補助部材付高圧放電ランプでは、高温に曝される部位で固着剤が経時劣化することによる不具合が生じない。従って、高い耐久性を有する始動補助部材付高圧放電ランプを製造することができる。
【００２９】
本発明の第１７態様である始動補助部材付高圧放電ランプの製造方法は、発光部に第一封止部および第二封止部が連設された高圧放電ランプに、始動補助部材である金属線が設けられた始動補助部材付高圧放電ランプの製造方法であって、前記第一封止部よりも高い比誘電率を有する材料を金属線の一端部の表面に堆積させ、前記一端部の表面に密着した薄膜状の誘電体層を形成するステップと、金属線の他端部を、第二封止部に封止されている放電電極に電気的に接続させ、金属線の前記一端部を、前記第一封止部の表面に近接配置させるステップとを含む。
【００３０】
上記本発明の第１７態様の製造方法によれば、薄膜状の誘電体層を金属線の一端部表面に密着して形成するため、金属線に対して別途固着剤で誘電体層を固定する必要がない。そのため、第１７態様の製法により製造した始動補助部材付高圧放電ランプでは、高温に曝される部位で固着剤が経時劣化することによる不具合が生じない。従って、高い耐久性を有する始動補助部材付高圧放電ランプを製造することができる。
【００３１】
以下、本実施の形態に係る始動補助部材付高圧放電ランプについて、図面を参照しながら説明する。
なお、各図面における部材の縮尺は実際のものとは異なる。また、本発明において、数値範囲を示す符号「〜」は、その両端の数値を含むものとする。
＜実施の形態１＞
図１は、実施の形態１に係る始動補助部材付高圧放電ランプを用いたランプユニット１の構成を示す一部断面図である。当図では説明のため、反射鏡４０及びコネクタ１１０の一部のみ断面を図示する。
【００３２】
図１に示されるように、ランプユニット１は大別すると高圧放電ランプ１０、誘電体部層２０、金属線２１、反射鏡４０、一対のリード線１２０Ａ、１２０Ｂ及びコネクタ１１０を備える。
（高圧放電ランプ１０の構成について）
図２は、高圧放電ランプ１０の構成を示す正面図である。当図では説明のため、高圧放電ランプ１０の内部も実線にて図示する。
【００３３】
高圧放電ランプ１０は、例えば石英ガラスからなる放電容器（外囲器）１０８と、電極組立体１０７Ａ、１０７Ｂとを有する。
放電容器１０８は、発光部１００と、当該発光部１００の両側から延設されて一対をなす細管からなる第一封止部１０１Ａおよび第二封止部１０１Ｂとを一体的に形成してなる。
【００３４】
発光部１００は、内部に放電空間１０５を有し、当該放電空間１０５には、例えば、発光物質としての水銀、始動時の放電ガスとしての希ガス、及び、ハロゲン物質が封入されている。
第一封止部１０１Ａおよび第二封止部１０１Ｂは、例えば略円柱状であり、第二封止部１０１Ｂが反射鏡４０（図１参照）と固着される。
【００３５】
電極組立体１０７Ａ、１０７Ｂは、金属箔１０３Ａ、１０３Ｂの長手方向各一端側から放電電極１０４Ａ、１０４Ｂを延設し、同方向各他端側から外部リード線１０２Ａ、１０２Ｂを延設してなる。金属箔１０３Ａ、１０３Ｂは、それぞれ放電電極１０４Ａ、１０４Ｂおよび外部リード線１０２Ａ、１０２Ｂと略一直線上に並べて配設され溶接等で接合されている。
【００３６】
電極組立体１０７Ａ、１０７Ｂは、金属箔１０３Ａ、１０３Ｂが封止部１０１Ａ、１０１Ｂの長手方向中央付近に位置するように、封止されている。
外部リード線１０２Ａ、１０２Ｂは、金属箔１０３Ａ、１０３Ｂ側が封止部１０１Ａ、１０１Ｂ内に埋め込まれ、金属箔１０３Ａ、１０３Ｂとは反対側が封止部１０１Ａ、１０１Ｂから外部に突出する。
【００３７】
放電電極１０４Ａ、１０４Ｂは、互いの先端部において放電容器１０８の放電空間１０５内で対向する。
（始動補助部材について）
図２に示すように、始動補助部材は、誘電体層２０と、金属線２１とからなる。
誘電体層２０は、第一封止部１０１Ａの表面において、金属線２１の端部２１ａが近接する部位に密着するよう形成されている。誘電体層２０の表面は、第一封止部１０１Ａの表面と比較して表面粗さが粗く形成されている。
【００３８】
誘電体層２０の形状は、図３（ａ）の斜視図に示すように、第一封止部１０１Ａの外表面において、その一部を全周にわたってリング状に覆う形状である。
誘電体層２０の内部構造は、図４（ａ）の模式断面図に示すように、第一封止部１０１Ａを基材として、その外表面にガラス部材２０１が融着している。このガラス部材２０１の内部には、高圧放電ランプ１０の外囲器１０８の構成材料（石英ガラス）よりも高い比誘電率を有する誘電体材料からなる粉体２００が混在する。このような構造により、誘電体層２０全体としても、外囲器１０８の構成材料より高い比誘電率を有する。
【００３９】
図２に戻って、金属線２１について説明する。金属線２１は、高圧放電ランプ１０の外周面に沿って配されている。金属線２１の一端部（端部２１ｂ）は、第二封止部１０１Ｂから突出した外部リード線１０２Ｂに対し、電気的に接続されている。金属線２１の中央から他端部までが第一封止部１０１Ａまで引き回され、当該第一封止部１０１Ａの外表面に数度巻回されている。第一封止部１０１Ａに巻回させることで金属線２１は構造上安定する。また、巻回された金属線２１によって発光部１００周辺に強電界の発生を促すことで放電開始電圧の低減を期待できる。金属線２１の他端部（端部２１ａ）は、誘電体層２０の表面に対し、その先端が例えば点接触するように配設されている。なお、本明細書において「点接触」とは数学的定義に限定されず、金属線２１と誘電体層２０の互いの接触面積を小さく抑えた接触を指す。具体的には、誘電体層２０の表面に端部２１ａの端面を接触させるのではなく、図５（ａ）に示すように、接触面積が小さくなるように、端部２１ａの端が誘電体層２０に対して斜めに突き立てられている。これにより、電圧印加時の電界集中が大きくなり、コロナ放電が良好に生じ易い。この点接触以外に、端部２１ａと誘電体部材２０の表面とは、始動補助部材を有していない高圧放電ランプを放電開始させるための印加電圧よりも低い印加電圧によってコロナ放電を起こす程度に、近接または接触して配設されていればよい。
【００４０】
上記配設では、端部２１ａを弾性付勢により、その先端を誘電体層２０の表面に突き立てるように接触させることで、より大きな効果が得られる。具体的には、金属線２１の端部２１ａを第一封止部１０１Ａに巻回した後に、第一封止部１０１Ａの外表面から離れる方向に折り曲げる。その後、第一封止部１０１Ａの外表面から離れた部分を、第一封止部１０１Ａの外表面へ向けて再度折り曲げることで、端部２１ａを誘電体層２０の表面に弾性的に付勢して接触させることができる。
【００４１】
（その他のランプユニット１の構成要素）
図１に戻って、反射鏡４０は、発光部１００からの出射光のうち、特定波長の光を選択的に前面に反射する凹状の反射面４１が形成された椀部４２と、当該椀部４２の後方に延設された筒部４３とを有する。高圧放電ランプ１０の第二封止部１０１Ｂおよび金属線２１は、椀部４２の反射面４１側から筒部４３内へと挿入され、反射面４１の焦点と高圧放電ランプ１０の一対の放電電極１０４Ａ、１０４Ｂ間の中央位置とが略一致させられた状態で、第二封止部１０１Ｂと前記筒部４３との隙間に固着剤４４としてのセメント（例えばスミセラムＳ−１０Ａ、朝日化学工業株式会社製）が充填されて固着されている。なお、固着剤４４としてはセメントに限定されず、ランプ用の耐熱性固着剤として入手可能な市販品を使用しても良い。
【００４２】
各リード線１２０Ａ、１２０Ｂは、被覆導線１２６Ａ、１２６Ｂ、ニッケル線１２２Ａ、１２２Ｂ、及び、それらを接続する接続部材１２４Ａ、１２４Ｂからなる。各リード線１２０Ａ、１２０Ｂのニッケル線１２２Ａ、１２２Ｂ側の先端部は、高圧放電ランプ１０の外部リード線１０２Ａ、１０２Ｂと、スリーブ１２１Ａ、１２１Ｂを介して接続されており、被覆導線１２６Ａ、１２６Ｂ側の先端部には、内部空間１１２に接続端子１２７Ａ、１２７Ｂ（１２７Ａは不図示）を内包する樹脂製の外部接続用コネクタ１１０が取り付けられている。
【００４３】
被覆導線１２６Ａ、１２６Ｂは、導電性を有する芯材１２３Ａ、１２３Ｂを絶縁性の被覆材１２５Ａ、１２５Ｂで被覆したものである。芯材１２３Ａ、１２３Ｂとニッケル線１２２Ａ、１２２Ｂとが接続部材１２４Ａ、１２４Ｂによって接続されている。
以上が、実施の形態１に係る始動補助部材付高圧放電ランプを用いたランプユニット１の構成である。
【００４４】
（誘電体層２０の形成方法）
続いて、誘電体層２０の形成方法について説明する。
平均粒径（ｄ５０）が５〜１０［μｍ］の誘電体材料の粉体２００、軟化点が８００℃程度のガラスフリット、バインダとしてのニトロセルロース、及びターピネオール等の有機溶剤を混練することで、誘電体ペーストを生成して、この誘電体ペーストを第一封止部１０１Ａの外表面に塗布して、焼成することで、誘電体層２０を形成することができる。なお、本明細書において粉体の粒径には、レーザー回折法により計測した値を用いる。なお、誘電体材料からなる粉体の平均粒径が１［μｍ］未満では形成した誘電体層の実効的な誘電率が低くなり、粉体の平均粒径が２０［μｍ］超では誘電体層の厚膜形成がしにくい。したがって、粉体２００の平均粒径は１〜２０［μｍ］の範囲であればよく、前記５〜１０［μｍ］は好ましい範囲である。
【００４５】
ここで、粉体２００の含有率の上限は、焼成時にガラス部材２０１の強度不足により破損しない範囲で選定することが必要となる。粉体２００の含有率の下限は、焼成後の誘電体層２０全体としての比誘電率が、石英ガラスの比誘電率を超える程度であればよい。
誘電体ペーストの塗布には、例えば、スクリーン印刷を利用することができる。図６（ａ）は、誘電体ペーストの塗布に用いる印刷製版３００を示す。印刷製版３００は、金属枠３０１にポリエステルメッシュ３０２が張られ、ポリエステルメッシュ３０２の上に、矩形状の開口部を有するマスク３０３が被せられている。
【００４６】
図６（ｂ）〜（ｃ）は、スクリーン印刷装置による誘電体ペーストの印刷を示す模式図である。本図では、第一封止部１０１Ａの印刷部位を、軸方向に直交する断面で図示している。図６（ｂ）において、印刷製版３００を、マスク３０３の開口部長手方向である矢印Ａの向きに水平移動させつつ、スキージ３１０でポリエステルメッシュ３０２を第一封止部１０１Ａの外表面に押し付けるように摺ることで、開口部から誘電体ペーストを吐出させて第一封止部１０１Ａの外表面に転写する。この印刷製版３００の水平移動に合わせて、第一封止部１０１Ａをローラ３２０により矢印Ｂの向きに回転させることで、図６（ｃ）に示すように、第一封止部１０１Ａの印刷部位において全周にわたって誘電体ペーストが印刷される。
【００４７】
こうして誘電体ペーストを塗布した高圧放電ランプ１０を、中性雰囲気中で９００℃程度で焼き付けることで、誘電体ペースト中のバインダおよび溶剤成分は蒸発し、ガラスフリットは軟化して一体となって第一封止部１０１Ａの外表面に融着し、内部に粉体２００を混在させたガラス部材２０１となる。
以上のような工程で、第一封止部１０１Ａの外表面に密着した誘電体層２０が形成される。
【００４８】
（実施例）
（１）誘電体層２０
誘電体層２０の表面粗さは、表面に金属線２１の端部２１ａを接触させたときに係止効果を奏するように、Ｒａ値が５［μｍ］以上であることが好ましい。上述したスクリーン印刷を利用した形成方法で形成した場合には、おおよそＲａ値が５［μｍ］程度の表面粗さで誘電体層２０を形成することができる。
【００４９】
誘電体層２０の膜厚は、粉体２００を構成する誘電体材料との組合せで放電開始電圧を低減させる効果が得られるものであればよい。例えば、スクリーン印刷を利用した形成方法では、１０〜２０［μｍ］程度の膜厚で形成しやすく、同じ箇所にスクリーン印刷を複数回重ねることによってより厚い膜を形成することができる。 その他の形成方法についても、形成方法に応じて製造しやすい膜厚があり、膜厚を厚くする手段もあることはいうまでもない。
【００５０】
粉体２００を構成する材料は、石英ガラス（高純度ＳｉＯ２）の比誘電率が３．５〜４．０程度であるため、これらの上限値よりも比誘電率が高い材料であればよい。即ち、比誘電率が５以上であれば始動電圧を低減させる効果を有し、好ましくは比誘電率２０以上、より好ましくは比誘電率が１００以上の物質を選定することにより放電開始電圧を低減させる効果が顕著になる。具体的には、チタン酸バリウム（ＢａＴｉＯ３、比誘電率２９００；理化学辞典第４版  岩波書店、１９８７年、ｐ．７８５）やチタン酸ストロンチウム（ＳｒＴｉＯ３）、二酸化チタン（ＴｉＯ２）等のチタン化合物（チタン酸化物等）の中から選んだ１種以上を用いるのが好適である。特にチタン酸バリウムやチタン酸ストロンチウムの比誘電率は石英ガラスに比べて非常に高いため望ましい。
【００５１】
ガラス部材２０１の材料についても、石英ガラスよりも比誘電率が高い材料であることが好ましい。例えば、ソーダガラス（比誘電率７．５；理科年表平成２３年  丸善、ｐ．４１７）を用いることができる。
（２）金属線２１の材料
金属線２１は、例えば鉄―クロム（Ｆｅ−Ｃｒ）系合金材、ニッケル−クロム（Ｎｉ−Ｃｒ）系合金、またはモリブデン材で構成される。
（３）放電空間に封入される水銀、始動時の放電ガスとしての希ガス、及び、ハロゲン物質
プロジェクタ用の高圧水銀ランプの場合、水銀は、放電容器の内容積あたり０．１５［ｍｇ／ｍｍ３］〜０．４０［ｍｇ／ｍｍ３］封入されており、一例として０．３０［ｍｇ／ｍｍ３］である。
【００５２】
希ガスとしては、例えば、アルゴン（Ａｒ）、クリプトン（Ｋｒ）、キセノン（Ｘｅ）のいずれか又はそれらの少なくとも２種の混合ガス等が、ランプ消灯時かつ常温放置下での封入圧力として０．０１［ＭＰａ］以上１［ＭＰａ］以下の範囲内で封入される。一例としてアルゴンが０．０３［ＭＰａ］（２５［℃］）である。
ハロゲン物質としては、例えば、ヨウ素（Ｉ）、臭素（Ｂｒ）、塩素（Ｃｌ）のいずれか又はそれらの少なくとも２種の混合物質などが、発光管の単位内容積あたり１×１０−６［μｍｏｌ／ｍｍ３］以上１×１０−２［μｍｏｌ／ｍｍ３］以下の範囲内で封入されており、一例として臭素が５×１０−４［μｍｏｌ／ｍｍ３］である。
（４）電極組立体
外部リード線１０２Ａ、１０２Ｂは、例えばモリブデン材やタングステン材で構成される。外部リード線１０２Ａ、１０２Ｂの直径は、封止部１０１Ａ、１０１Ｂの気密性を高めるために、０．５［ｍｍ］以下であることが好ましい。一例として、約０．４［ｍｍ］である。
【００５３】
金属箔１０３Ａ、１０３Ｂは、例えば、モリブデン（Ｍｏ）材で構成される。
放電電極１０４Ａ、１０４Ｂは、例えばタングステン（Ｗ）材で構成される。放電電極１０４Ａ、１０４Ｂの先端部間の距離である電極間距離（放電ギャップ）は、任意に設定できる。ショートアーク形の場合、例えば０．５［ｍｍ］〜２．０［ｍｍ］の範囲に設定することができる。
【００５４】
（効果）
本実施の形態１の構成によれば、誘電体層２０は、第一封止部１０１Ａを基材として、その表面にガラス部材２０１が融着するよう形成されるため、第一封止部１０１Ａに対して固着剤で固定する必要がない。そのため、固着剤の経時劣化による不具合が生じ得ず、始動補助部材付高圧放電ランプは高い耐久性を得ることができる。
【００５５】
また、筒状の誘電体部材を封止部に外嵌し固着剤を用いて固定した従来の始動補助部材付高圧放電ランプでは、その組み立てにおいて、誘電体部材を外嵌する工程や、固着剤を塗布する工程が必要であったが、本実施の形態１の構成によれば、誘電体層２０が第一封止部１０１Ａの表面に形成されているため、これらの工程が必要なく、生産性に優れている。
【００５６】
また、誘電体層２０が、第一封止部１０１Ａの周方向に連続してリング状に覆うように形成されているため、金属線２１を高圧放電ランプ１０に取り付ける工程において、端部２１ａを第一封止部の表面に配設する位置は高圧放電ランプ１０の周方向に回転依存性がなく、端部２１ａを誘電体層２０に接触するよう配設する作業が容易である。なお、上述のスクリーン印刷を利用した誘電体層２０の形成方法では、第一封止部１０１Ａの周方向の一部で誘電体ペーストが転写できず、周方向の一部でスリット状に隙間の開いた誘電体層２０が形成される場合もある。しかし、そのような場合であっても、誘電体層２０が第一封止部１０１Ａの略全周にわたって形成されていれば、金属線２１の取り付け工程における高圧放電ランプ１０の回転依存性は、実質的に問題にならない。よって、誘電体層２０が第一封止部１０１Ａの全周を完全に覆ってる場合と比較しても、同程度に作業が容易である。
【００５７】
なお、金属線２１の端部２１ａは、経時変化により端部２１ｂ側、即ち、図５（ａ）では左方向へその先端が移動する傾向がある。本実施の形態１の構成によれば、誘電体層２０の表面は、溶融した石英ガラスを固化させた第一封止部１０１Ａの外表面に比して粗いため、端部２１ａの端が引掛りやすい。そのため、本実施の形態１の構成では、第一封止部の表面に金属線の一端を配する場合に比して、始動補助部材付高圧放電ランプの構造が安定する。
【００５８】
（変形例について）
（１）誘電体層の形状
誘電体層２０の形状は、第一封止部１０１Ａの表面において、金属線２１の端部２１ａが近接配置される部位に形成されていればよく、必ずしも、図３（ａ）のように、第一封止部１０１Ａを周方向に連続してリング状に覆うように形成されている必要はない。例えば、図３（ｂ）に示すように、第一封止部１０１Ａの表面において、周方向の半周程度を覆うように誘電体層２０を形成してもよいし、あるいは、図３（ｃ）に示すように、端部２１ａを配設する部位の近傍にのみパッチ状に誘電体層２０を形成してもよい。
【００５９】
また、誘電体層２０は、必ずしも連続薄膜である必要はなく、第一封止部１０１Ａの表面において、網目状構造や島状構造をなす不連続薄膜として形成されてもよい。あるいは、ジグザグ模様や魚鱗状模様など略周期的な模様をなすように形成してもよい。このような不連続薄膜は、例えば、スクリーン印刷により誘電体ペーストを塗布する際に、所望の模様の開口部を持つマスクを用いることで形成することが出来る。さらに、スクリーン印刷を複数回繰り返すことで誘電体ペーストを塗り重ね、最後に略周期的な模様の開口部を持つマスクを用いてスクリーン印刷を行うことで、誘電体層表面に略周期的なパターンを形成してもよい。表面に略周期的模様を形成した誘電体層は、金属線２１の端部２１ａの端が引掛りやすいため、始動補助部材付高圧放電ランプの構造が安定する。
（２）誘電体層２０の膜厚分布
誘電体層２０の膜厚分布は全体が均一である必要はなく、例えば、誘電体層２０は、発光部１００から遠い部位よりも、発光部１００に近い部位の膜厚を薄く形成してもよい。
【００６０】
このような構造の誘電体層２０は、第一封止部１０１Ａに誘電体ペーストを塗布した後に、第二封止部１０１Ｂ側を上、第一封止部１０１Ａ側を下にして高圧放電ランプ１０を立てて乾燥させることで、形成することができる
チタン化合物は紫外線を吸収するため、このような材料で粉体２００が構成されていると、コロナ放電によって生じた紫外線は誘電体層２０の透過中に大幅に減衰することになる。しかし、発光部１００側の膜厚が薄くなるよう誘電体層２０を形成することで、誘電体層２０を透過して発光部１００方向へ向かう紫外線の減衰量が抑えられ、紫外線が放電電極に良好に照射される。
（３）誘電体ペーストの塗布
誘電体ペーストの塗布方法は、誘電体ペーストをスクリーン印刷で第一封止部１０１Ａに塗布する方法に限定されない。例えば、インクジェット印刷により誘電体ペーストを第一封止部１０１Ａに吹き付けて塗布してもよいし、刷毛等を用いて塗布してもよい。あるいは、印刷用途よりも高い粘度になるように溶剤成分を減らして誘電体ペーストを生成し、この粘度の高い誘電体ペーストをシート状に成形して、第一封止部１０１Ａに貼り付けてもよい。
（４）誘電体膜の焼成
上述した誘電体層２０の形成工程では、第一封止部１０１Ａに塗布した誘電体ペーストを９００℃程度で焼き付けるとした。
【００６１】
しかし、高圧放電ランプの点灯時に発光部の表面温度は一般に８００℃を超える。そこで、誘電体ペーストの材料に軟化点８００℃程度のガラスフリットを用いる場合には、誘電体ペーストを塗布後に焼成することなく始動補助部材付高圧放電ランプを組み立て、組立後のエイジングプロセスをもって、誘電体層の焼成工程に代えることもできる。
（５）端部２１ａと誘電体層２０との接触
図５（ｂ）に示すように、端部２１ａの先端が、端部内よりの部位から端に向かって断面積が縮小するように、先鋭に加工された金属線を用いてもよい。誘電体層２０と金属線２１との接点は面積が小さいほど、電圧印加時の電界が集中し、コロナ放電およびこれによる紫外線が生じ易い。従って、図５（ｂ）のように、金属線の先端を先鋭なものとすることで、図５（ａ）に示すものよりも低い印加電圧でコロナ放電を発生させることができる。
【００６２】
なお、実際には、端部２１ａの先端や、誘電体層２０の表面には微細な凹凸がある。そのため、図５（ｃ）に示すように、金属線の端部２１ａの端を誘電体層２０の表面に略直角に突き立てるようにして接触させる構成であっても、接触面積は端部２１ａ端面と等しい面積ではなく、微細構造においてより小さな面積となる。従って、誘電体層２０と金属線２１との接触形態として、図５（ｃ）に示す構成をとる場合にも、金属線の端部２１ａと誘電体層２０との間に、コロナ放電を生じさせることができる。
【００６３】
なお、実施の形態１においては、誘電体層と金属線の端部とが接触している例を示したが、図５（ｄ）に示すように、始動補助部材を有していない高圧放電ランプを放電開始させるための印加電圧よりも低い印加電圧によってコロナ放電を起こす程度に近接している場合にも、始動電圧を低減することができる。
「始動補助部材を有していない高圧放電ランプを放電開始させるための印加電圧よりも低い印加電圧によってコロナ放電を起こす程度に近接」とは、具体的には、誘電体層と金属線の一端部との最短距離が２［ｍｍ］以内であることが好ましい。この場合には、誘電体と金属線とが接触していなかったとしても、放電開始電圧の低減効果をより確実に得ることができる。但し、端部２１ａと誘電体層２０Ａの表面との距離が近いほど、低い印加電圧でコロナ放電が発生しやすい。
（６）誘電体層の構造
誘電体層は、粉体２００がガラス部材２０１の内部に混在した構成に限定されず、  図４（ｂ）に示す誘電体層２０Ａのように、ガラス部材２０１を有しておらず、粉体２００が分子間力により第一封止部１０１Ａの表面に直接吸着した構造であってもよい。
【００６４】
このような構造の誘電体層２０Ａは、ｄ５０＝５〜１０［μｍ］の粉体２００をターピネオール等の有機溶剤に混合したスラリーを、第一封止部１０１Ａに塗布した後に乾燥させることで、形成することができる
なお、誘電体層２０Ａの構造では、端部２１ａの接触により粉体２００が第一封止部１０１Ａから脱落する虞がある。そこで、本変形例では、図５（ｄ）のように、端部２１ａと誘電体層２０Ａとは間隔ｄをあけて、近接して配されることが好ましい。ｄの距離は、始動補助部材を有していない高圧放電ランプを放電開始させるための印加電圧よりも低い印加電圧によってコロナ放電を起こす程度の距離であればよい。
＜実施の形態２＞
以下、実施の形態１とは異なる部位に誘電体層が形成されている実施の形態２について、実施の形態１との差異を中心に説明する。
【００６５】
図７（ａ）は、実施の形態２に係る誘電体層２０Ｂの構成を示す斜視図であり、（ｂ）は実施の形態２に係る誘電体層２０Ｂの断面図である。
本実施の形態２では、金属線２１の端部２１ａの端を基材として、薄膜状の誘電体層２０Ｂが形成されている。
一方、本実施の形態２において第一封止部１０１Ａの表面には、誘電体層が形成されておらず、図８（ａ）のように、端部２１ａに形成された誘電体層２０Ｂが、第一封止部１０１Ａの表面に点接触するように金属線２１が配設されている。
【００６６】
この誘電体層２０Ｂにおいても、外囲器１０８の構成材料である石英ガラスよりも高い比誘電率を有する材料で構成することで、外表面に帯電による電荷を豊富に蓄積することができ、始動補助部材を有していない高圧放電ランプを放電開始させるための印加電圧よりも低い印加電圧によって、第一封止部１０１Ａの表面と誘電体層２０Ｂとの間でコロナ放電を発生させることができる。
【００６７】
誘電体層２０Ｂを構成する材料は、具体的には、比誘電率５以上、好ましくは３０以上の材料、例えば、ソーダガラス（比誘電率７．５）、チタン酸バリウム（ＢａＴｉＯ３、比誘電率２９００）やチタン酸ストロンチウム（ＳｒＴｉＯ３、薄膜での比誘電率１４０；豊田中央研究所Ｒ＆Ｄレビュー  Ｖｏｌ．３２  Ｎｏ．３、１９９７年９月、ｐ．６１）、二酸化チタン（ＴｉＯ２）、酸化チタン（ＴｉＯ、比誘電率８５．８；理化学辞典第４版  岩波書店、１９８７年）、五酸化タンタル（Ｔａ２Ｏ５、比誘電率２０〜２５；豊田中央研究所Ｒ＆Ｄレビュー  Ｖｏｌ．３０  Ｎｏ．４、１９９５年１２月、ｐ．１３）の中から選んだ１種以上を用いるのが好適である。
【００６８】
このような材料を、蒸着またはスパッタリング等の物理気相堆積により端部２１ａに堆積させることで、金属線２１を酸化させることなく誘電体層２０Ｂを形成することができる。
（効果）
本実施の形態１の構成によれば、誘電体層２０Ｂは、金属線２１の端部２１ａを基材として、その表面に薄膜状に形成されるため、端部２１ａに対して固着剤で固定する必要がない。そのため、固着剤の経時劣化による不具合が生じ得ず、始動補助部材付高圧放電ランプは高い耐久性を得ることができる。
【００６９】
また、コロナ放電は金属線２１の端部２１ａと第一封止部１０１Ａとの間で生じるが、誘電体層２０Ｂが端部２１ａ側に形成されているため、コロナ放電によって発生し発光部１００方向に照射される紫外線が、誘電体層２０Ｂによって遮蔽されることがない。従って、紫外線が放電電極に良好に照射される。
また、筒状の誘電体部材を封止部に外嵌し固着剤を用いて固定した従来の始動補助部材付高圧放電ランプでは、その組み立てにおいて、誘電体部材を外嵌する工程や、固着剤を塗布する工程が必要であったが、本実施の形態２の構成によれば、誘電体層２０Ｂが金属線２１の端部２１ａに形成されているため、これらの工程が必要なく、生産性に優れている。
【００７０】
さらに、誘電体層２０Ｂが金属線２１の端部２１ａに形成されているので、金属線２１を高圧放電ランプ１０に取り付ける工程において端部２１ａを第一封止部の表面に配設する位置は、高圧放電ランプ１０の周方向に回転依存性がなく、端部２１ａを第一封止部１０１Ａの表面に配設する作業が容易である。
（変形例について）
（１）誘電体層２０Ｂの形状
図７（ｃ）は実施の形態２の変形例に係る誘電体層２０Ｂの構成を示す斜視図であり、（ｄ）は実施の形態２の変形例に係る誘電体層２０Ｂの断面図である。誘電体層２０Ｂを成膜する際には、図７（ｃ）および（ｄ）に示すように、端部２１ａの端面の一部の縁を覆うように誘電体材料を堆積させることで、薄膜を形成してもよい。これは、誘電体層２０Ｂは、少なくとも、端部２１ａを第一封止部１０１Ａに対して斜めに突き立てる場合（図８（ａ）参照）に、第一封止部１０１Ａと接触する部位に形成されていればよいためである。このような誘電体層２０Ｂは、物理気相堆積のステップカバレッジに影響されることなく、容易に成膜することができる。
（２）端部２１ａ、第一封止部１０１Ａの両方に誘電体層を有する変形例
実施の形態２では、第一封止部１０１Ａの表面には、誘電体層が形成されていない場合について説明したが、誘電体層は、金属線２１の端部２１ａと、第一封止部１０１Ａの表面との両方に形成されていてもよい。
【００７１】
端部２１ａに形成された誘電体層２０Ｂに加えて、実施の形態１で説明した誘電体層２０が第一封止部１０１Ａの表面に形成された構成では、図８（ｂ）のように、端部２１ａに形成された誘電体層２０Ｂが、第一封止部１０１Ａの表面に形成された誘電体層２０に点接触するように、金属線２１を配設する。
このような構成では、交流電圧の印加時に両方の誘電体層に帯電により豊富な電荷が蓄積するため、低い印加電圧でコロナ放電を発生させることができる。
（３）誘電体層２０Ｂと第一封止部１０１Ａとの接触
実施の形態２において、誘電体層と第一封止部１０１Ａとが接触している例を示したが、始動補助部材を有していない高圧放電ランプを放電開始させるための印加電圧よりも低い印加電圧によってコロナ放電を起こす程度に近接している場合にも、始動電圧を低減することができる。
（４）誘電体層２０Ｂの形成方法
誘電体層２０Ｂの形成方法は、物理気相堆積を利用した方法に限定されず、他の成膜方法により形成することもできる。例えば、溶融した誘電体材料に金属線２１の端部２１ａを浸して、付着した誘電体材料を固化させることで、誘電体層２０Ｂを成膜することもできる。
＜実施の形態３＞
図９は、実施の形態３に係るランプユニット１Ａの構成を示す、一部断面図（副反射鏡４５、反射鏡４０のみ断面を図示）である。
【００７２】
当図に示す構成は、第一封止部１０１Ａに副反射鏡４５が取り付けられており、さらに、誘電体層２０は、第二封止部１０１Ｂを基材として、その表面に密着するように形成されており、外部リード線１０２Ａに端部２２ｂが接続された金属線２２が、その端部２２ａにおいて誘電体層２０と点接触している。
このような構成を持つ、実施の形態１０に係るランプユニット１Ａにおいても、実施の形態１と同様の効果を期待できる。
＜ランプシステムの実施の形態＞
図１０は、実施の形態１のランプユニット１と点灯回路からなるランプシステムを備えた画像表示装置５００を示す一部破断斜視図であって、内部の様子がわかるように筐体の天板を取り除いている。当図に示す画像表示装置５００は、前方に設置したスクリーン（不図示）に向けて画像を投影する投射型の液晶フロントプロジェクタである。当該画像表示装置５００は、筐体５０１内に、光源としてのランプユニット１、３枚の液晶パネル（不図示）等を有する光学ユニット５０２、前記液晶パネル等を駆動制御する制御ユニット５０３、投射レンズ５０４、冷却ファンユニット５０５、及び、商用電源から供給される電力を前記制御ユニット５０３や前記ランプユニット１の点灯回路（不図示）に供給する電源ユニット５０６等が収納された構成を有する。
【００７３】
当該画像表示装置５００は、第一封止部１０１Ａの表面に誘電体層２０が形成されたランプユニット１を備えているため、従来の画像表示装置に比べて耐久性の向上を図ることができる。
なお、当該画像表示装置５００に適用するランプユニットは、当然ながらその他の実施の形態のランプユニットであってもよい。
【符号の説明】
【００７４】
１、１Ａ    ランプユニット
１０    高圧放電ランプ
２０、２０Ａ〜２０Ｂ    誘電体層
２１、２２  金属線
２１ａ、２１ｂ、２２ａ、２２ｂ    端部
４０    反射鏡
４１    反射面
４５    副反射鏡
１００    発光部
１０１Ａ    第一封止部
１０１Ｂ    第二封止部
１０２Ａ、１０２Ｂ    外部リード線
１０３Ａ、１０３Ｂ    金属箔
１０４Ａ、１０４Ｂ    放電電極
１０５    放電空間
１０７Ａ、１０７Ｂ    電極組立体
１０８    放電容器（外囲器）
１１２    内部空間
１２６Ａ〜１２６Ｃ    被覆導線
２００    粉体
２０１    ガラス部材
５００    ランプシステム（投射型フロントプロジェクタ）
【図１】
0005607711.tif 000002
【図２】
0005607711.tif 000003
【図３】
0005607711.tif 000004
【図４】
0005607711.tif 000005
【図５】
0005607711.tif 000006
【図６】
0005607711.tif 000007
【図７】
0005607711.tif 000008
【図８】
0005607711.tif 000009
【図９】
0005607711.tif 000010
【図１０】
0005607711.tif 000011